(57)【要約】【課題】従来技術に生じた安全性、環境負荷、経済面での諸問題を解決した新規なアルミナ繊維ブランケットの製造方法を提供する。【解決手段】  本発明の方法は、アルミナ前駆体繊維にプルロニック型非イオン界面活性剤、とくにその水溶液を減摩剤として塗布し、そのあと、アルミナ前駆体繊維にニードリング処理を施してブランケットの形にする、アルミナ前駆体繊維ブランケットの製造方法である。さらに、その方法で製造されたアルミナ前駆体繊維ブランケットを、９００℃以上で焼成することによってムライト、コランダム、γ−アルミナのうち少なくとも１種類の結晶相を析出させる。【選択図】  図１
2008038276.tif 000002
【特許請求の範囲】
【請求項１】
アルミナ前駆体繊維にプルロニック型非イオン界面活性剤を減摩剤として塗布し、そのあと、アルミナ前駆体繊維にニードリング処理を施してブランケットの形にすることを特徴とするアルミナ前駆体繊維ブランケットの製造方法。
【請求項２】
プルロニック型非イオン界面活性剤が水溶液として構成されており、水分量が２０重量％以下であることを特徴とする請求項１に記載のアルミナ前駆体繊維ブランケットの製造方法。
【請求項３】
アルミナ前駆体繊維が、集綿した加熱処理前のアルミナ前駆体繊維であることを特徴とする請求項１又は２に記載のアルミナ前駆体繊維ブランケットの製造方法。
【請求項４】
アルミナ前駆体繊維を２００℃、３０分加熱して２０重量％以上３０重量％以下の重量減少を行うことを特徴とする請求項１〜３に記載のアルミナ前駆体繊維ブランケットの製造方法。
【請求項５】
プルロニック型非イオン界面活性剤がポリオキシアルキレンアルキルエーテルであることを特徴とする請求項１〜４のいずれか１項に記載のアルミナ前駆体繊維ブランケットの製造方法。
【請求項６】
請求項１〜５のいずれか１項に記載の方法で製造されたアルミナ前駆体繊維ブランケットを、９００℃以上で焼成することによってムライト、コランダム、γ−アルミナのうち少なくとも１種類の結晶相を析出させることを特徴とするアルミナ繊維ブランケットの製造方法。
【請求項７】
プルロニック型非イオン界面活性剤をアルミナ前駆体繊維に対して減摩剤として使用することを特徴とする方法。
【請求項８】
プルロニック型非イオン界面活性剤は水溶液として構成されており、水分量が２０重量％以下であることを特徴とする請求項７に記載の方法。
【発明の詳細な説明】
【技術分野】
【０００１】
本発明は、高温用耐火断熱材等に使用されるのに適したアルミナ繊維ブランケットの製造方法に関するものである。
【背景技術】
【０００２】
アルミナ繊維ブランケットは、ムライト、コランダム、γ−アルミナの結晶を含んだアルミナ繊維からなる不織布製品であり、アルミナ前駆体繊維ブランケットを焼成することで得られる。
【０００３】
アルミナ繊維は通常ゾル−ゲル法によって生産される。一般的なセラミック製品はセラミック粉末を原料とするのに対して、ゾル−ゲル法では溶液原料を使用する。この原料溶液はＡｌ（アルミニウム）やＳｉ（珪素）等の金属元素を含んだ有機金属化合物（例えばアルコキシド）やコロイドからなる液体（ゾル）であり、この液体原料は加水分解や乾燥によって柔らかい固体状態（ゲル）となる。その後、乾燥工程と焼成工程を経ることで最終的にセラミック製品となる。
【０００４】
本発明のように繊維状の製品を得るためには、ポリビニルアルコールや乳酸のような有機助剤を添加することで粘性を最適化した原料溶液に圧力や遠心力を加えて細いノズルを通過させ、その後、温度・湿度を管理した空気中にさらすことで原料溶液中の水分を蒸発させる。この水分の蒸発が十分に早ければ、原料溶液は表面張力によって液滴状（球状）にはならずに、ノズルを通過した直後の繊維形状のままゲルとなり、水分を加えたりしない限り繊維形状を保つことができるようになる。このゲル状のアルミナ前駆体繊維を焼成することで有機添加剤を脱脂し、結晶化させることでコランダム（α−Ａｌ２Ｏ３）やムライト（３Ａｌ２Ｏ３・２ＳｉＯ２）、γ−アルミナ（γ−Ａｌ２Ｏ３）を主成分とした繊維を得ることができる。一般に、このアルミナやムライトを主成分とした繊維をアルミナ繊維と呼ぶ。
【０００５】
原料溶液を繊維化しアルミナ前駆体繊維を集綿する段階において、繊維の集合状態のものをシート状にしておくことで焼成後にもシート状を保った製品が得られる。このシート状に加工された製品をマットと呼ぶ。ブランケットは、強度向上を目的としてマットにニードリング処理を施したものを指す。
【０００６】
アルミナ繊維ブランケットは、厚みや嵩密度、幅などを目的に応じて任意の値に調節できる。通常、厚みは５〜５０ｍｍ、嵩密度は２０〜２００ｋｇ/ｍ３程度である。
【０００７】
アルミナ繊維ブランケットは、そのままで鉄鋼やセラミック焼成の工業炉用断熱材として使用されることもあるが、多くの場合、ブランケットを何枚か積層させて、ある一定の形状（例えば３００×３００×３００ｍｍの立方体形状）に加工して使用する。また、自動車の排気ガス浄化のために使用される触媒担体ハニカムやＤＰＦ（ディーゼルパティキュレートフィルター）といったセラミック製品を金属ケース内に設置する際の把持材としても使用できる。非晶質であるアルミナ−シリカ系のセラミックファイバーも断熱材として使用されるが、結晶質のアルミナ繊維はセラミックファイバーよりも耐熱性、耐久性に優れているため、より高温において使用できるという特徴を持つ。
【０００８】
通常、繊維業界において不織布の強度向上を目的として繊維同士の絡み合いを作るために、減摩剤を霧化して不織布に塗布した後、ニードリング処理を施す場合がある。減摩剤は、ニードリング処理をするときに針と繊維に生じる摩擦を低減するために使用される。繊維業界で一般的な減摩剤は、非水系減摩剤として高級脂肪酸エステル、高級アルコールをミネラルオイルなどの溶媒で希釈したもの、水系減摩剤として高級アルコール、パラフィン系鉱物油などを界面活性剤で水中に乳化したエマルションなどがある。
【０００９】
しかし、アルミナ繊維は有機繊維等と異なり、脆く変形しにくいため、減摩剤を塗布したとしても、ニードリング処理のときに繊維が切断され、製品の強度が低下しやすかった。
【００１０】
そこで、アルミナ繊維の製造法に注目し、焼成前のアルミナ前駆体の状態でニードリング処理を施す方法が考え出された。アルミナ前駆体繊維は９００℃以上の焼成工程を経ることによって結晶質となるが、焼成される前の前駆体繊維の段階では弾力性を持っているため、ニードリング処理を施すことが比較的容易である。ただし、前駆体は吸湿しやすく、水分が含まれた減摩剤を塗布すると、前駆体繊維はその水分によって溶解し繊維の形状を保てなくなるという問題があった。
【００１１】
この問題を解決するため、特公平６−６７７７９号では、水系の減摩剤の代わりに、ラウリン酸、パルミチン酸、ステアリン酸等の高級脂肪酸エステルにミネラルオイル等の炭化水素系溶剤を添加した非水系のものを使用している。
【００１２】
また、特許第２８１１２２４号では、高級アルコールやパラフィン系鉱物油等を界面活性剤で水中に分散させたエマルションを減摩剤として使用しているが、減摩剤の塗布前に前駆体繊維に結晶が生成しない程度に加熱処理し耐水性を持たせることで、水系の減摩剤を塗布しても繊維形状が失われるのを防いでいる。
【００１３】
しかし、特公平６−６７７７９号の方法ではミネラルオイル等の炭化水素系溶剤を使用しているため、引火性があり、作業環境を維持すために特別な処理装置が必要となる。そのため、製造工程における安全面、作業環境の点で問題があった。
【００１４】
特許第２８１１２２４号では、安全性、環境面での問題は解決されているが、生産工程において２回の焼成工程が必要になり経済的な面で現実的ではない。
【００１５】
現在、この２つの製造方法の問題を同時に解決するアルミナ繊維ブランケットの製造方法は提案されていない。
【特許文献１】特公平６−６７７７９号
【特許文献２】特許第２８１１２２４号
【発明の開示】
【発明が解決しようとする課題】
【００１６】
本発明の課題は、前述の従来技術に生じた安全性、環境負荷、経済面での諸問題を解決した新規なアルミナ繊維ブランケットの製造方法と、プルロニック型非イオン界面活性剤の使用方法（用途）を提供することである。
【課題を解決するための手段】
【００１７】
本発明の解決手段を例示すると、次のとおりである。
【００１８】
（１）アルミナ前駆体繊維にプルロニック型非イオン界面活性剤を減摩剤として塗布して、そのあと、アルミナ前駆体繊維にニードリング処理を施してブランケットの形にすることを特徴とするアルミナ前駆体繊維ブランケットの製造方法。
【００１９】
（２）プルロニック型非イオン界面活性剤が水溶液であり、水分量が０重量％以上２０重量％以下であることを特徴とする前述のアルミナ前駆体繊維ブランケットの製造方法。
【００２０】
（３）アルミナ前駆体繊維が集綿した加熱処理前のアルミナ前駆体繊維であることを特徴とする前述のアルミナ前駆体繊維ブランケットの製造方法。
【００２１】
（４）アルミナ前駆体繊維を２００℃、３０分加熱して２０〜３０重量％の重量減少を行うことを特徴とする前述のアルミナ前駆体繊維ブランケットの製造方法。
【００２２】
（５）プルロニック型非イオン界面活性剤がポリオキシアルキレンアルキルエーテルであることを特徴とする前述のアルミナ前駆体繊維ブランケットの製造方法。
【００２３】
（６）前述の方法で製造されたアルミナ前駆体繊維ブランケットを、９００℃以上で焼成することによってムライト、コランダム、γ−アルミナのうち少なくとも１種類の結晶相を析出させることを特徴とするアルミナ繊維ブランケットの製造方法。
【００２４】
（７）プルロニック型非イオン界面活性剤をアルミナ前駆体繊維に対して減摩剤として使用することを特徴とする方法。
【００２５】
（８）プルロニック型非イオン界面活性剤は、水分量が０重量％以上２０重量％以下の水溶液であることを特徴とする前述の方法。
【発明の効果】
【００２６】
本発明によるアルミナ繊維ブランケットの製造方法においては、減摩剤がプルロニック型非イオン界面活性剤、とくにその水溶液であるため、ミネラルオイル等の炭化水素溶剤を使用した非水系の減摩剤のように引火について心配する必要がなく、溶剤を処理するための特別の装置も必要としない。
【００２７】
また、水系エマルション減摩剤では水分の吸湿によって前駆体繊維の溶解を防ぐため、結晶が生じない程度の温度で前駆体繊維を予備加熱する必要があったが、本発明のように界面活性剤、とくにその水溶液を減摩剤として使用すれば、その必要がない。
【００２８】
よって、本発明によるアルミナ繊維ブランケットの製造方法は、安全な作業環境を容易に維持でき、設備面においても経済的である。
【発明の実施の形態】
【００２９】
本発明者は、プルロニック型非イオン界面活性剤水溶液を減摩剤としてアルミナ前駆体に塗布した場合、とくに特許第２８１１２２４号に記載のような水系のエマルション減摩剤と比較すると、前駆体繊維の溶解が少ないことを見出した。
【００３０】
プルロニック型非イオン界面活性剤、とくにその水溶液をアルミナ前駆体に塗布する場合、前駆体繊維の溶解が少ないため、あらかじめ加熱処理する必要がない。
【００３１】
また、プルロニック型非イオン界面活性剤が水溶液であると、ミネラルオイル等の溶剤を含んだ非水系減摩剤のように引火性や環境面で心配する必要がない。
【００３２】
本発明において減摩剤として使用するプルロニック型非イオン界面活性剤と、特許第２８１１２２４号公報に記載されているエマルション減摩剤中の界面活性剤とは、その使用目的や特性が異なっている。本発明で使用する界面活性剤は、酸化エチレンと酸化プロピレンのブロック重合体からなる非イオン界面活性剤であるPluronic（製品名）と同様の構造を有しているため、プルロニック型と呼ばれる。この場合、それ自体が繊維に付着したときニードルと繊維間の摩擦を低減する効果を持つものであり、結果としてその水溶液を減摩剤として使用することが可能である。一方、特許第２８１１２２４号では、減摩剤としてパラフィン系鉱物油等の水とは均一に混じりあわない油を使用しているため、油を水中に均一且つ安定した状態に分散させたエマルションを得るための乳化剤として界面活性剤を使用している。つまり、本発明において界面活性剤は減摩剤として必須の成分であり、特許第２８１１２２４号では安定したエマルションが得られるのであれば、界面活性剤は特に必要とはしないものであると考えられる。
【００３３】
本発明におけるプルロニック型非イオン界面活性剤水溶液の減摩剤と、エマルションの減摩剤は、どちらも水分を含むにもかかわらず、アルミナ前駆体に与える影響が異なる。その理由については以下のように考えられている。
【００３４】
界面活性剤水溶液では、界面活性剤と水とが均一に混合している状態にある。これに対し、エマルション減摩剤では、界面活性剤を添加することによって安定化したパラフィン系鉱物油の微粒子が水中に分散している状態にある。つまり、エマルションは水と油の界面が存在し、均一な水溶液とは水の状態が異なっている。そのため、繊維に塗布するためにスプレーで霧化した場合、水溶液中の水は霧化しやすく、エマルションでは霧化しにくい。結果として、エマルションのほうが前駆体繊維を溶かしやすくなる。
【００３５】
本発明を実施する最良の形態においては、アルミナ繊維の原料は溶液を用いる。原料溶液はアルミナ源、シリカ源、紡糸助剤及び水で構成される。アルミナ源としては例えばオキシ塩化アルミニウム水溶液が挙げられる。シリカ源としてはコロイダルシリカが一般的である。これらの配合比は焼成後のアルミナ繊維のアルミナ含有率が７０重量％以上となるように配合する。紡糸助剤は原料溶液に曵糸性を発現できるものであれば任意に選択できる。例えばポリビニルアルコールや乳酸が使用できる。配合された原料溶液は濃縮し、紡糸に適した粘度（１０〜５００ ｄＰａ・ｓ程度）に調整する。
【００３６】
調製された原料溶液は遠心法等によって溶液中の過剰な水分を蒸発させてアルミナ前駆体繊維とする。この段階では、まだ完全な乾燥状態ではないため、前駆体繊維中に水分が残っている。乾燥しているのは主に繊維表面である。そのため、繊維表面には乾燥皮膜が形成され、繊維内部に水分が多く残留している。このアルミナ前駆体繊維中の水分の量は繊維化工程における温度・湿度によって調整する。水分量が多すぎると、集綿時に繊維同士が接着するか、表面張力により液滴化するため、良質な繊維が得られない。また、繊維化が可能であっても、水分を含んだ減摩剤が付着し、前駆体繊維がその水分を吸収し溶解してしまうこともある。それゆえ、減摩剤中の水分も考慮して、繊維内の水分の上限を決定するのが好ましい。逆に水分量が少なすぎると、繊維が十分に延伸できずに繊維径が太くなるとともに、繊維の柔軟性が失われ、ニードリング処理が難しくなる。アルミナ前駆体中の水分量としては、２００℃、３０分の乾燥によるアルミナ前駆体の重量減少が２０〜３０重量％、特に２２〜２５重量％となる水分量が好ましい。水分量を測定するための前駆体繊維の乾燥温度は、低すぎると、繊維中に水分が残るため乾燥が不十分であり、逆に乾燥温度が高すぎると、繊維中の有機物が燃焼するため、減少した重量から水分量を正確に知ることができなくなる。そのため、前駆体繊維中の水分量を測定する乾燥温度は２００℃が適している。
【００３７】
好ましくは、アルミナ前駆体繊維は集綿し、薄いウエブとする。このウエブにプルロニック型非イオン界面活性剤水溶液を霧化させ減摩剤として塗布する。この減摩剤中の水分量が多すぎると、前駆体繊維は溶解する。そのため減摩剤中の水分量は２０重量％以下、特に５重量％以下が好ましい。
【００３８】
減摩剤としては前駆体繊維表面に付着することによってニードリングを円滑に実施できるものが好ましく、プルロニック型非イオン界面活性剤、特にポリオキシアルキレンアルキルエーテルの水溶液が適している。また、減摩剤の好適な付着量は前駆体繊維に対して０.１〜５重量％、さらに好ましくは０.５〜３重量％である。前駆体繊維への付着量が０.１重量％未満の場合には、ニードリング処理時に繊維の絡みが十分に向上させることができず、５重量％よりも多い場合には、ニードリング処理による繊維の絡みが大幅に向上するわけではなく、前駆体繊維はベタつきを生じ、次工程で機械にまとわり付くため取り扱いが悪くなり経済的でない。
【００３９】
前駆体繊維ウエブに減摩剤を塗布する方法は、例えば、前述のように減摩剤を霧化するスプレー法以外に、減摩剤の付着したローラーを繊維に直接接触させるローラー法や、回転するブラシに減摩剤を供給し、ブラシがたわめられてはじけるときの遠心力で微細滴として繊維に付着させるブラッシング法などを採用できる。
【００４０】
前駆体繊維ウエブに減摩剤を塗布する場合、減摩剤を塗布した前駆体繊維ウエブを重ねて、５〜１０打/ｃｍ２の条件でニードリングをしてアルミナ前駆体繊維ブランケットを作り、そうして作られたアルミナ前駆体繊維ブランケットは、高温炉によって９００℃以上で焼成することでアルミナ繊維ブランケットになる。焼成温度はムライト、コランダム、γ−アルミナの結晶が十分に析出する温度とする。ムライト、コランダムなら１２００℃以上、γ−アルミナであれば９００〜１２００℃程度である。焼成時間は目的とする結晶相や焼成温度に依存するが、目的の結晶相がムライトで焼成温度１３００℃の場合、３０分あれば十分である。
【実施例】
【００４１】
オキシ塩化アルミニウム水溶液（アルミナ換算濃度２３.５重量％）にコロイダルシリカ（シリカ２０重量％、触媒化成株式会社製、製品名カタロイドＳＮ）とポリビニルアルコール（平均重合度１７００）の５％水溶液を添加した後、５０℃で減圧濃縮することで粘度３０ｄＰａ・ｓの原料溶液を作製した。この原料溶液を表１に示す実施例１〜６、比較例１〜５の条件で繊維化し、その後、５打/ｃｍ２でニードリングし、アルミナ前駆体繊維ブランケットを作製した。また、このアルミナ前駆体繊維ブランケットを所定の条件で焼成することにより目的の結晶相を析出させたアルミナ繊維ブランケットを作製した。
【００４２】
評価方法について述べる。アルミナ前駆体繊維ブランケットについては、前駆体繊維の溶解・接着の有無を顕微鏡観察によって確認した。焼成後のアルミナ繊維ブランケットについては、引っ張り強度測定と剥離強度測定を行った。引っ張り強度試験のサンプルには、幅５ｃｍ長さ２０ｃｍに切断したアルミナ繊維ブランケットを使用した。サンプルの両端を引っ張り試験機のチャックでつかみ、長さ方向にクロスヘッドスピード１ｃｍ/分で引っ張ったときの破断荷重を測定し、荷重とブランケットの断面積から引っ張り強度を算出した。剥離強度測定でも、引っ張り強度試験と同じ大きさのサンプルを使用した。サンプルブランケットの半分の厚さで一端から長さ３ｃｍまで剥がし、剥がした部分をチャックでつかみ、クロスヘッドスピード１ｃｍ/分で引っ張り、剥離時の最大荷重を剥離強度とした。前駆体繊維の溶解・接着の確認は、顕微鏡で観察することで判断した。繊維の結晶相は、粉末Ｘ線回折装置により同定した。
【００４３】
前述の実施例及び比較例の生産条件を表１に示す。製品の評価結果を表２に示す。
【表１】
2008038276.tif 000003
【表２】
2008038276.tif 000004
【００４４】
実施例１は、水分量２３％の前駆体繊維に水分量０％の減摩剤を塗布した実施例である。このブランケットの引っ張り強度、剥離強度はそれぞれ１５０ｋＰａ、３Ｎであった。アルミナ繊維ブランケットの顕微鏡観察結果を図１に示す。繊維の融着が見られず良好であった。
【００４５】
実施例２は、前駆体繊維の水分量２５％、減摩剤の水分量５％であり、γアルミナを析出させた例である。結晶相以外の評価結果は実施例１とほぼ同等で、良質なブランケットが得られた。
【００４６】
実施例３は、前駆体繊維の水分量２８％、減摩剤の水分量２０％の場合である。ブランケットの引っ張り強度、剥離強度が実施例１及び２より若干劣るが、製品として問題ないレベルであった。
【００４７】
実施例４は、前駆体水分量２０％、減摩剤の水分量５％の例である。繊維が若干太く嵩密度が低めになったが、良好であった。
【００４８】
実施例５は、前駆体繊維の水分量３０％、減摩剤の水分量５％の例である。繊維の水分量が多く、引っ張り強度、剥離強度も若干小さくなったが、問題はなかった。
【００４９】
実施例６は、前駆体水分量２４％、減摩剤の水分量５％であり、コランダムを析出させた例である。引っ張り強度と剥離強度のいずれにも問題がなかった。
【００５０】
比較例１は、前駆体繊維の水分量が３５％と過剰であるため、繊維同士の接着が起こり、引っ張り強度も低下している。アルミナ繊維ブランケットの顕微鏡観察結果を図２に示す。
【００５１】
比較例２は、前駆体の水分量が１５％と少ない例である。繊維が太く、ニードリングにより繊維が切断され、強度が低下した。
【００５２】
比較例３は、減摩剤の水分量が３０％と多い例である。この例では、前駆体繊維の一部が融解し、強度が低下している。
【００５３】
比較例４は、減摩剤として水分量２０％のエマルションを使用した例である。前駆体繊維が融解し、強度が低下している。
【００５４】
比較例５は、非水系減摩剤を使用した例である。作業環境が悪化し、剥離強度が小さかった。
【図面の簡単な説明】
【００５５】
【図１】本発明の実施例１によるアルミナ繊維ブランケットの顕微鏡観察結果を示す。
【図２】本発明の範囲外である比較例１によるアルミナ繊維ブランケットの顕微鏡観察結果を示す。
【図１】
2008038276.tif 000005
【図２】
2008038276.tif 000006
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
アルミナ前駆体繊維に水分量０％のポリオキシアルキレンアルキルエーテルを減摩剤として塗布し、そのあと、アルミナ前駆体繊維にニードリング処理を施してブランケットの形にし、しかも、アルミナ前駆体中の水分量は、２００℃、３０分の乾燥によるアルミナ前駆体の重量減少が２０重量％以上３０重量％以下となる水分量であることを特徴とするアルミナ前駆体繊維ブランケットの製造方法。
【請求項２】
アルミナ前駆体繊維に水分量２０重量％以下のポリオキシアルキレンアルキルエーテル水溶液を減摩剤として塗布し、そのあと、アルミナ前駆体繊維にニードリング処理を施してブランケットの形にし、しかも、アルミナ前駆体中の水分量は、２００℃、３０分の乾燥によるアルミナ前駆体の重量減少が２０重量％以上３０重量％以下となる水分量であることを特徴とするアルミナ前駆体繊維ブランケットの製造方法。
【請求項３】
アルミナ前駆体繊維が、集綿した加熱処理前のアルミナ前駆体繊維であることを特徴とする請求項１又は２に記載のアルミナ前駆体繊維ブランケットの製造方法。
【請求項４】
請求項１〜３のいずれか１項に記載の方法で製造されたアルミナ前駆体繊維ブランケットを、９００℃以上で焼成することによってムライト、コランダム、γ−アルミナのうち少なくとも１種類の結晶相を析出させることを特徴とするアルミナ繊維ブランケットの製造方法。
【請求項５】
水分量０％のポリオキシアルキレンアルキルエーテルをアルミナ前駆体繊維に対して減摩剤として使用し、しかも、アルミナ前駆体中の水分量は、２００℃、３０分の乾燥によるアルミナ前駆体の重量減少が２０重量％以上３０重量％以下となる水分量であることを特徴とする方法。
【請求項６】
水分量２０重量％以下のポリオキシアルキレンアルキルエーテル水溶液をアルミナ前駆体繊維に対して減摩剤として使用し、しかも、アルミナ前駆体中の水分量は、２００℃、３０分の乾燥によるアルミナ前駆体の重量減少が２０重量％以上３０重量％以下となる水分量であることを特徴とする方法。
【手続補正２】
【補正対象書類名】明細書
【補正対象項目名】００１８
【補正方法】変更
【補正の内容】
【００１８】
アルミナ前駆体繊維に水分量０％のポリオキシアルキレンアルキルエーテルを減摩剤として塗布し、そのあと、アルミナ前駆体繊維にニードリング処理を施してブランケットの形にし、しかも、アルミナ前駆体中の水分量は、２００℃、３０分の乾燥によるアルミナ前駆体の重量減少が２０重量％以上３０重量％以下となる水分量であることを特徴とするアルミナ前駆体繊維ブランケットの製造方法。
【手続補正３】
【補正対象書類名】明細書
【補正対象項目名】００１９
【補正方法】変更
【補正の内容】
【００１９】
アルミナ前駆体繊維に水分量２０重量％以下のポリオキシアルキレンアルキルエーテル水溶液を減摩剤として塗布し、そのあと、アルミナ前駆体繊維にニードリング処理を施してブランケットの形にし、しかも、アルミナ前駆体中の水分量は、２００℃、３０分の乾燥によるアルミナ前駆体の重量減少が２０重量％以上３０重量％以下となる水分量であることを特徴とするアルミナ前駆体繊維ブランケットの製造方法。
【手続補正４】
【補正対象書類名】明細書
【補正対象項目名】００２０
【補正方法】変更
【補正の内容】
【００２０】
アルミナ前駆体繊維が、集綿した加熱処理前のアルミナ前駆体繊維であることを特徴とする請求項１又は２に記載のアルミナ前駆体繊維ブランケットの製造方法。
【手続補正５】
【補正対象書類名】明細書
【補正対象項目名】００２１
【補正方法】変更
【補正の内容】
【００２１】
請求項１〜３のいずれか１項に記載の方法で製造されたアルミナ前駆体繊維ブランケットを、９００℃以上で焼成することによってムライト、コランダム、γ−アルミナのうち少なくとも１種類の結晶相を析出させることを特徴とするアルミナ繊維ブランケットの製造方法。
【手続補正６】
【補正対象書類名】明細書
【補正対象項目名】００２２
【補正方法】変更
【補正の内容】
【００２２】
水分量０％のポリオキシアルキレンアルキルエーテルをアルミナ前駆体繊維に対して減摩剤として使用し、しかも、アルミナ前駆体中の水分量は、２００℃、３０分の乾燥によるアルミナ前駆体の重量減少が２０重量％以上３０重量％以下となる水分量であることを特徴とする方法。
【手続補正７】
【補正対象書類名】明細書
【補正対象項目名】００２３
【補正方法】変更
【補正の内容】
【００２３】
水分量２０重量％以下のポリオキシアルキレンアルキルエーテル水溶液をアルミナ前駆体繊維に対して減摩剤として使用し、しかも、アルミナ前駆体中の水分量は、２００℃、３０分の乾燥によるアルミナ前駆体の重量減少が２０重量％以上３０重量％以下となる水分量であることを特徴とする方法。
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】